Procédé de brasage d’au moins deux pièces (2, 3, 4) à assembler, ledit procédé comprenant les étapes suivantes : fourniture d’une première pièce (2) à assembler, mise en place d’une couche de brasure (5) sur une face dite face de brasage (6) de la première pièce (2) à assembler, mise en place d’une deuxième pièce (3) à assembler sur la couche de brasure (5), le procédé étant caractérisé en ce qu’il comprend en outre les étapes suivantes : mise en place d’un noyau (1) à une distance D d’une face dite face d’appui (7) de la première pièce (2) à assembler, ledit noyau (1) présentant un coefficient d'expansion thermique (α) supérieur à celui des pièces (2, 3, 4) à assembler, chauffage du noyau (1), des pièces à assembler (2, 3, 4) et de la couche de brasure (5) à une première température (T) supérieure au point de fusion de la couche de brasure (5), mais inférieure au point de fusion des pièces à assembler (2, 3, 4), maintien du chauffage à une deuxième température (T) pendant une durée (C) comprise entre 1 et 40 minutes, expansion thermique du noyau (1) et appui du noyau (1) sur la face d’appui (7) de la première pièce (2) à assembler avec une pression (F), plaquage de la face d’appui (7) de la première pièce (2) à assembler contre la deuxième pièce (3) à assembler sous l’effet de la pression F, refroidissement du noyau (1), des pièces à assembler (2, 3, 4) et de la couche de brasure (5), et rétractation du noyau (1), retrait du noyau (1). Procédé selon la revendication 1, caractérisé en ce que le noyau (1) présente un coefficient d'expansion thermique (α) supérieur d’au moins 4 x 10 -6 °C - 1 par rapport à celui des pièces (2, 3, 4) à assembler ayant le coefficient d’expansion thermique le plus élevé. Procédé selon la revendication 1 ou 2, caractérisé en ce que la distance (D) est inférieure à 2 millimètres. Procédé selon l’une quelconque des revendications précédentes, caractérisé en ce que la durée (C) de chauffage à la température (T) est comprise entre 2 et 15 minutes. Procédé selon l’une quelconque des revendications précédentes, caractérisé en ce qu’il comprend, avant l’étape de chauffage, une étape de verrouillage en position des pièces à assembler (2, 3, 4). Procédé selon l’une quelconque des revendications précédentes, caractérisé en ce qu’il comprend, avant l’étape de chauffage, une étape de verrouillage en position du noyau (1). Procédé selon l’une quelconque des revendications précédentes, caractérisé en ce que l’étape de refroidissement est effectuée à une vitesse de refroidissement comprise entre 1 et 10 °C/min. Procédé selon l’une quelconque des revendications précédentes, caractérisé en ce que la pression (F) exercée par le noyau (1) sur les pièces à assembler (2, 3, 4) lors de son expansion est comprise entre 0,2 et 0,5 bar. Procédé selon l’une quelconque des revendications précédentes, caractérisé en ce que l’étape de chauffage est effectuée à une température (T) supérieure d’au moins 20 °C, préférentiellement d’au moins 60 °C, au point de fusion de la couche de brasure (5). Procédé selon l’une quelconque des revendications précédentes, caractérisé en ce que l’étape de maintien de chauffage est effectuée à une température (T) inférieure d’au moins 50 °C, préférentiellement d’au moins 70 °C, au point de fusion des pièces à assembler (2, 3, 4).